(57)【要約】【課題】回折構造と、これとは異なるカラーチェンジ効果を持つ構造を組み合わせた偽造防止媒体に於いて、互いの光学効果が混合せず、特に回折構造の光学効果がカラーチェンジ効果に埋没せず容易に判別できる偽造防止媒体を提供する事である。【解決手段】支持体上に、回折構造形成領域と回折構造非形成領域を有し、回折構造非形成領域に可視光領域においてカラーチェンジ効果を呈するカラーチェンジ効果層を備えることを特徴とする偽造防止媒体。【選択図】図２
2010175812.tif 000002
【特許請求の範囲】
【請求項１】
支持体上に、回折構造形成領域と回折構造非形成領域を有し、回折構造非形成領域に可視光領域においてカラーチェンジ効果を呈するカラーチェンジ効果層を備えることを特徴とする偽造防止媒体。
【請求項２】
前記カラーチェンジ効果層が誘電体多層膜からなることを特徴とする請求項１に記載の偽造防止媒体。
【請求項３】
前記誘電体多層膜によって得られる干渉光が、視角により可視光と不可視光に変化することを特徴とする請求項２に記載の偽造防止媒体。
【請求項４】
前記回折構造形成領域及び／又は回折構造非形成領域に反射層を有することを特徴とする請求項１又は請求項２に記載の偽造防止媒体。
【発明の詳細な説明】
【技術分野】
【０００１】
本発明は、商品券や株券等の有価証券、或いはクレジットカードや証明書等、真贋判定の必要な物品に貼付して利用する偽造防止媒体に関する。
【背景技術】
【０００２】
近年、偽造防止手段として、光の干渉や回折や反射等の光学現象を用いて立体画像や特殊な装飾画像を表現するＯＶＤ（Optical  variable  device）が利用されている。ＯＶＤの例としては、ホログラムや回折構造、あるいは見る角度により色の変化（カラーチェンジ）を生じるインキや光学干渉多層膜等が挙げられる。これらＯＶＤは、高度な製造技術を要する事と、独特な視覚効果を有する事から、偽造防止手段としてクレジットカードや有価証券、あるいは証明書類等に貼付して用いられている。
【０００３】
しかし近年では、技術進歩によって、従来のＯＶＤであれば、一目では本物と区別できないような似た物を製造して偽造する事は必ずしも不可能ではなくなってきている。従って、物品の真贋判定や偽造防止という目的を達成するために、ＯＶＤには従来よりも複雑でより微細な加工が施されるようになった。
【０００４】
複雑で微細な加工が施されたＯＶＤは、ＯＶＤそのものの偽造を難しくするが、同時に真贋を判定する方法も複雑で高度になってしまう傾向にある。例えば、ＯＶＤが回折構造である場合、運用上は、真偽判定はＯＶＤの目視観察に委ねるのが一般的であるが、複雑で微細な加工が施された回折構造で生成される複雑で微細な画像を、全ての人が肉眼で一様に判別し、正確な真偽判定を行うことは困難である。実際、回折構造によるＯＶＤの真贋判定を行う場合、大部分の人々は、これらにより生成された画像を識別するよりも、回折構造（ＯＶＤ）そのものが存在するか否かで判断する場合が多い。つまり、ＯＶＤ自体に複雑で微細な加工を施す方法では、微細加工自体が有効に利用されていないという意味に於いて、十分な偽造防止効果が達成できていないと言える。
【０００５】
一方、赤外光や紫外光範囲の不可視光を用いたパターン画像をＯＶＤとして作製し、このパターン画像を、特殊な加工が施されたフィルターや機器を用いて可視化して真贋判定する偽造防止法も存在するが（例えば、特許文献１参照）、これらは、ＯＶＤに対してこれと組になる特別な機器がなくては真贋を判定することができないので利便性に欠けるという問題がある。この点で、紙幣等のような、不特定多数の人間が使用する物品に対しての偽造防止手段としては、不利である。
【０００６】
そこで、偽造防止効果が高く、特殊な機器を使用しないで真贋判定が容易に行える偽造防止媒体として、回折構造と、回折構造以外の光学効果を組み合わせた偽造防止媒体が提案されている。
【０００７】
その一例が、ディメタライズドホログラム等のような、回折構造の反射層をエッチング等で部分的に設ける事で、ホログラムや回折構造による光学効果と、反射層の有無による光学効果を組み合わせた偽造防止媒体である。
【０００８】
また別の例として、回折構造を形成する層に垂直方向で接するように、低屈折率材料と高屈折率材料を交互に積層した多層膜を設け、ホログラムの視認性を改善すると共に、カラーチェンジによる効果を組み合わせた偽造防止媒体（特許文献２参照）とする例や、ホログラムや回折構造等による光学パターンと、色ずれ箔又はインク等との組み合わせからなる独特な視覚効果を有する偽造防止媒体（特許文献３参照）の例が挙げられる。
【先行技術文献】
【特許文献】
【０００９】
【特許文献１】特許第３９８８４５８号
【特許文献２】特開平７−１９１５９５号公報
【特許文献３】特開２００３−５２０９８６号公報
【非特許文献】
【００１０】
【非特許文献１】物理学大辞典第二版  丸善「波の干渉」、１１３２〜１１３７ページ、２００５年
【発明の概要】
【発明が解決しようとする課題】
【００１１】
回折構造と別種の光学効果を組み合わせた偽造防止媒体の先行技術として、文献２や文献３に記載された構成では、回折構造の形成領域に垂直方向で接するように多層膜や色ずれ箔又はインク等が設けられている。この構成では、垂直方向に積層されていることから回折構造による画像の輝度を高める事ができる一方で、回折構造（例えば、レリーフ型ホログラム）からの回折光と多層膜や色ずれ箔又はインク等によるカラーチェンジ効果が重なる為、一般の人々がこれらを偽造防止媒体の真贋判定に利用する場合、それらの光学効果が識別しがたいという問題がある。
【００１２】
そこで本発明が解決しようとする課題は、回折構造と、これとは異なるカラーチェンジ効果を持つ構造を組み合わせた偽造防止媒体に於いて、互いの光学効果が混合せず、それぞれを独立したものとして容易に判別できる偽造防止媒体を提供する事である。
【課題を解決するための手段】
【００１３】
上記の課題を解決するための請求項１に係る発明は、支持体上に、回折構造形成領域と回折構造非形成領域を有し、回折構造非形成領域に可視光領域においてカラーチェンジ効果を呈するカラーチェンジ効果層を備えることを特徴とする偽造防止媒体としたものである。
【００１４】
また、請求項２に係る発明は、前記カラーチェンジ効果層が誘電体多層膜からなることを特徴とする請求項１に記載の偽造防止媒体としたものである。
【００１５】
また、請求項３に係る発明は、前記誘電体多層膜が、視角により可視反射光又は不可視反射光のいずれかを反射することを特徴とする請求項２に記載の偽造防止媒体としたものである。
【００１６】
また、請求項４に係る発明は、前記回折構造形成領域及び／又は回折構造非形成領域に反射層を有することを特徴とする請求項１又は請求項２に記載の偽造防止媒体としたものである。
【００１７】
また、請求項５に係る発明は、前記回折構造非形成領域に吸収層を有することを特徴とする請求項１から請求項３のいずれか１項に記載の偽造防止媒体としたものである。
【発明の効果】
【００１８】
本発明は以上のような構成であるから、下記に示す効果がある。
【００１９】
先ず、請求項１に記載の発明によれば、支持体上の片面に、回折構造と、カラーチェンジ効果を有する構造を垂直方向に重ねるのではなく別々の領域に設ける事で、それぞれの
光学効果が混合する事なく分離して観察可能となった。
また、カラーチェンジがある有限の角度（例えば４５°の観察方向）で、可視光波長から不可視光波長に変化するようにすることで、色彩が観察できるかできないかの２値変化による真贋判定が可能となる。
【００２０】
請求項２に記載の発明によれば、前記カラーチェンジ効果が誘電体多層膜による効果とする事で、該カラーチェンジ効果を有する構造をより簡便な方法で作製する事ができる。カラーチェンジ効果は、例えば、コレステリック液晶を配向させる方法や、パール顔料を含むインキをコートすることで発現するが、前者の場合は配向させるための設備（ＵＶ装置）などが必要であり、後者の場合は膜厚が大きくなり、転写箔とするには困難、という問題があり、これらに比較すると多層膜方式は簡便と言える。
【００２１】
請求項３に記載の発明は、誘電体多層膜反射光のカラーチェンジがある有限の角度（例えば４５°の観察方向）で、可視光波長から不可視光波長に変化するようにすることである。
【００２２】
請求項４に記載の発明によれば、反射層を、回折構造形成領域と非形成領域の両方に設ける事によって、回折構造による光学効果や、可視光波長から不可視光波長に渡るカラーチェンジによる効果を高めることができる。
【図面の簡単な説明】
【００２３】
【図１】誘電体多層膜の構成を説明する図。
【図２】本発明になる偽造防止媒体を示す断面視図。
【図３】図２の偽造防止媒体を、垂直方向から観察した平面視図。
【図４】図２の偽造防止媒体を、斜め方向から観察した平面視図。
【図５】本発明による偽造防止媒体を示すもう一つの断面視図。
【図６】図５の偽造防止媒体を、垂直方向から観察した平面視図。
【図７】図５の偽造防止媒体を、斜め方向から観察した平面視図。
【図８】薄膜による光学干渉現象を、模式的に説明する図。
【図９】式１と式２が示す光学干渉の波長範囲を模式的に説明する図。
【図１０】本発明になる偽造防止媒体を示すもう一つの断面視図。
【図１１】図１０の偽造防止媒体を、垂直方向から観察した平面視図。
【図１２】図１０の偽造防止媒体を、斜め方向から観察した平面視図。
【図１３】本発明になる偽造防止媒体をステッカー形状とした断面視図。
【図１４】本発明になる偽造防止媒体を転写箔形状とした断面視図。
【発明を実施するための形態】
【００２４】
以下、本発明の実施の形態を、図面を参照して詳細に説明する。
【００２５】
図２は本発明による偽造防止媒体を示す断面視の図である。図２に於いて、偽造防止媒体１１は、支持体２の片面に回折構造形成層３を有する。回折構造形成層３は、回折構造形成領域４と、回折構造非形成領域５１からなる。回折構造形成領域４は、回折構造を示す凹凸と、それに平面的に接する反射層７とからなり、また、回折構造非形成領域５１は、下記式１を満たす誘電体多層膜層６１と、これに接する反射層７とからなる。ここで、回折構造形成領域４による回折光は、偽造防止媒体１１を支持体２側より、垂直方向から観察した場合にのみ、回折光によるパターンが観察できる。
３８０＜Ｙ
２００＜Ｙ｛１−１／μ２｝１／２＜３８０                                式１
（但し、Ｙ＝μｄ／ｍ、ｍ＝１，２，３・・・）。
【００２６】
図３は、図２の偽造防止媒体１１を、支持体２側より、垂直方向から観察した正面視の図である。ここで、図２の断面図は、図３のＡ−Ａ断面に対応する。偽造防止媒体１１を垂直方向から観察すると、図２の回折構造形成領域４の位置に対応して、回折光によるパターンの現れた回折構造形成領域４１が観察できる。また、図２の回折構造非形成領域５１の位置に対応した、回折構造非形成領域５１２では、誘電体多層膜層６１は透明に見え、その下の反射層７の色が観察できる。
【００２７】
図４は、図３の偽造防止媒体１１を、斜め方向から観察した斜視である。偽造防止媒体１１を斜め方向から観察すると、図２の回折構造形成領域４の位置に対応した、回折構造形成領域４１の回折光パターンは現れない。また、図２の回折構造非形成領域５１の位置に対応した、誘電体多層膜層６１の色彩の現れた回折構造非形成領域５１１では、図３とは異なり、色彩が変化しているのが観察できる。
【００２８】
以下、図５〜図７は、それぞれ図２〜図４と比較して説明する。
【００２９】
図５は、本発明による偽造防止媒体を示す、もう一つの断面視の図である。図５に於いて、偽造防止媒体１２は、支持体２の片面に回折構造形成層３を有する。回折構造形成層３は、回折構造形成領域４と、回折構造非形成領域５２からなる。回折構造形成領域４は、回折構造を示す凹凸と、それに接する反射層７とからなり、また、回折構造非形成領域５２は下記式２を満たす誘電体多層膜層６２と、これに接する反射層７とからなる。
【００３０】
ここで、回折構造形成領域４による回折光は、偽造防止媒体１１を支持体２側より、斜め方向から観察した場合にのみ、回折光によるパターンが観察できる。
２００＜Ｙ＜３８０    
Ｙ｛１−１／μ２｝１／２＜２００                                        式２
（但し、Ｙ＝μｄ／ｍ、ｍ＝１，２，３・・・）。
【００３１】
図２と図５を比較した場合、誘電体多層膜層が、図２では６１、図５では６２、と異なる点、また回折構造形成領域４による回折光パターンの観察可能な方向が異なる点以外は同じ構成である。
【００３２】
図６は、図５の偽造防止媒体１２を、支持体２側より、垂直方向から観察した正面視の図である。ここで、図５の断面図は、図６のＢ−Ｂ断面に対応する。偽造防止媒体１２を垂直方向から観察すると、図５の回折構造形成領域４の位置に対応した、回折構造形成領域４１の回折光パターンは現れない。また、図５の回折構造非形成領域５２の位置に対応した、誘電体多層膜層６２の色彩が現れた回折構造非形成領域５２１では、誘電体多層膜６２による色彩が観察できる。
【００３３】
図３と図６を比較した場合、図３では誘電体多層膜層６１は透明となり、その下の反射層７の色が観察できるのに対し、図６では誘電体多層膜層６２による色彩が観察できる。
【００３４】
図７は、図５の偽造防止媒体１２を、斜め方向から観察した斜視図である。偽造防止媒体１２を斜め方向から観察すると、図５の回折構造形成領域４の位置に対応して、光学効果の現れた回折構造形成領域４１が観察できる。また、図５の回折構造非形成領域５２の位置に対応した、回折構造非形成領域５２２では、誘電体多層膜６２は透明に見え、その下の反射層７の色が観察できる。
【００３５】
図４と図７を比較した場合、図４では、誘電体多層膜６１はカラーチェンジによる色彩が観察できるのに対し、図７では、誘電体多層膜６２は透明に見えるので、その下の反射層７の色が観察できる。
【００３６】
以上、図２〜図４と図５〜図７から、誘電体多層膜層が式１を満たす場合は、誘電体多層膜は垂直方向より観察したと時に透明となり、誘電体多層膜層が式２を満たす場合は、誘電体多層膜は斜め方向より観察したと時に透明となる。さらに、回折構造形成領域４１の回折光パターンは、誘電体多層膜層が透明となる観察方向にのみ、観察可能である。
【００３７】
次に、図８と図９を用いて、式１と式２についての詳細な説明を行う。
【００３８】
図８は、屈折率μ、厚さｄの薄膜に、空気中から入射光角度ｉで波長λの光が入射した場合に発生する光学干渉を、幾何光学を用いて模式的に表したものである。光学干渉は、図８に於けるABCという経路を通る光と、DCという経路を通る光との光路差が入射光波長λの整数倍となる時に発生する（非特許文献１参照）。
これを式で表すと、
２μｄ・ｃｏｓ（ｒ）＝ｍλ                                 ・・・式３
（但し、ｍ＝１，２，３，・・・）
また、スネルの法則より、
ｓｉｎ（ｉ）＝μｓｉｎ（ｒ）                                ・・・式４
式３と式４を用いて
λ＝[２μｄ｛１−（ｓｉｎ（ｉ））／μ）２｝１／２]／ｍ        ・・・式５
ここで、入射光の角度ｉの条件より
０°＜ｉ＜９０°                                            ・・・式６
式５と式６から、
２μｄ／ｍ＞λ＞[２μｄ｛１−（１／μ）２｝１／２]／ｍ        ・・・式７
が得られる。
【００３９】
図９は、横軸に光の波長をとり、可視光を４００ｎｍから７６０ｎｍとした場合に、式１もしくは式２を満たす時の光学干渉を起こす波長範囲を、可視光と不可視光をまたぐように設定した事を表したものである。式１が示す光学干渉波長範囲６１１や、式２が示す光学干渉波長範囲６２２と、式７が示す波長範囲との大小関係を考える事で、式１と式２を導く事ができる。
【００４０】
式１を導くには、まず、式７で表される波長λの取り得る値の範囲が、その最大値が赤外光領域（７６０ｎｍより大きい）で、且つ、その最小値が可視光領域（４００ｎｍ〜７６０ｎｍ）である場合（図９の範囲６１１を参照）を考える。
７６０＜２μｄ／ｍ
４００＜[２μｄ｛１−（ｓｉｎ（ｉ）／μ）２｝１／２]／ｍ＜７６０ｎｍ・・式８
（但し、ｍ＝１，２，３・・・）
よって、
３８０＜Ｙ
２００＜Ｙ[｛１−１／μ２｝１／２]＜３８０                        ・・・式１
（但し、Ｙ＝μｄ／ｍ、ｍ＝１，２，３・・・）
が導かれる。
【００４１】
一方、式５から、屈折率μと厚さｄとｍの値が変化しない場合は、波長λの取り得る範囲は入射角ｉの値に依存して変化する事が分かる。つまり、屈折率μ、厚さｄとｍの値が式１の条件を満たすように決まった場合、薄膜の光学干渉が起こる波長λの取り得る範囲は、入射角ｉの値に依存して変化し、最大値（ｉ＝０°の時）は赤外光領域となり透明に観察でき、最小値（ｉ＝９０°の時）は可視光領域となり色彩を観察できる事が分かる。
【００４２】
薄膜が２層３層・・・ｋ層・・・の多層膜となった場合も同様に計算することができる
。この場合、ｋ番目の薄膜が満たすべき屈折率μｋ、厚さｄｋは以下になり、同様の形をとる事が分かる。
３８０＜Ｙ
２００＜Ｙ[｛１−１／μ２｝１／２]＜３８０                      ・・・式１’
（但し、Ｙ＝μｋｄｋ／ｍ、ｍ＝１，２，３・・・）。
【００４３】
次に、式２を導くには、式７で表される波長λの取り得る値の範囲が、その最大値が可視光領域（４００ｎｍ〜７６０ｎｍ）で、且つ、その最小値が紫外光領域（４００ｎｍ未満）である場合（図９の範囲６２１を参照）を考える。
４００＜２μｄ／ｍ＜７６０
[２μｄ｛１−１／μ）２｝１／２]／ｍ＜４００                      ・・・式９
（但し、  ｍ＝１，２，３・・・）
よって
２００＜Ｙ＜３８０    
Ｙ[｛１−１／μ２｝１／２]＜２００                                ・・・式２
（但し、Ｙ＝μｄ／ｍ、ｍ＝１，２，３・・・）
が導かれる。
【００４４】
一方、式５から、屈折率μと厚さｄとｍの値が変化しない場合は、波長λの取り得る範囲は入射角ｉの値に依存して変化する事が分かる。
つまり、屈折率μ、厚さｄとｍの値が式２の条件を満たすように決まった場合、薄膜の光学干渉が起こる波長λの取り得る範囲は、入射角ｉの値に依存して変化し、その最大値（i＝０°の時）は可視光領域となり色彩を観察でき、最小値（i＝９０°の時）は紫外光領域となり透明に観察できる事が分かる。
【００４５】
薄膜が２層３層・・・ｋ層・・・の多層膜となった場合も同様に計算する事ができる。この場合、ｋ番目の薄膜が満たすべき屈折率μｋ、厚さｄｋは以下になり、同様の形をとる事が分かる。
２００＜Ｙ＜３８０    
Ｙ[｛１−１／μ２｝１／２]＜２００                                ・・・式２’
（但し、Ｙ＝μｋｄｋ／（２ｍ−１）、ｍ＝１，２，３・・・）。
【００４６】
次に、本発明になる構成を用いた例として、式１を満たす誘電体多層膜層６１と式２を満たす誘電体多層膜層６２を組み合わせた例を示す。
【００４７】
図１０は、本発明になる偽造防止媒体を示す、もう一つの断面視の図である。図１０に於いて、偽造防止媒体１３は、支持体２の片面に回折構造形成層３を有する。回折構造形成層３は、回折構造形成領域４と、回折構造非形成領域５１、５２、５３とからなる。回折構造形成領域４は、回折構造を示す凹凸と、それに接する反射層７とからなる。また、回折構造非形成領域５１と５２は、それぞれ式１を満たす誘電体多層膜層６１と、式２を満たす誘電体多層膜層６２とを有し、各誘電体多層膜層に平面的に接するように反射層７が設けられている。そして、回折構造非形成領域５３には、回折構造形成層３に接するように反射層７が設けられている。ここで、回折構造形成領域４による回折光は、偽造防止媒体１１を支持体２側より、垂直方向から観察した場合にのみ、回折光によるパターンが観察できる。
【００４８】
図１１は、図１０の偽造防止媒体１３を支持体２側より、垂直方向から観察した平面図である。ここで、図１０の断面図は、図１１のＣ−Ｃ断面に対応する。偽造防止媒体１３を垂直方向から観察すると、図１０の回折構造形成領域４の位置に対応して、光学効果の現れた回折構造形成領域４１が観察できる。また、図１０の誘電体多層膜層６１や６２が
設けられた位置に対応して、中央の、回折構造非形成領域５２１は、誘電体多層膜６２による色彩が観察できる。また、左右の、回折構造非形成領域５１２は、誘電体多層膜層６１は透明に見えるので、その下の反射層７の色が観察できる。更に、誘電体多層膜が設けられていない回折構造非形成領域５３は、反射層７の色が観察できる。
【００４９】
図１２は、図１０の偽造防止媒体１３を、斜め方向から観察したものである。偽造防止媒体平面１３を斜め方向から観察すると、図１０の回折構造形成領域４の位置に対応して、光学効果の現れた回折構造形成領域４１が観察できる。また、図１０の誘電体多層膜層６１や６２が設けられた位置に対応して、左右の回折構造非形成領域５１１は、誘電体多層膜６１によって色彩が変化しているのが観察できる。また、中央の、回折構造非形成領域５２２は、誘電体多層膜６２は透明に見えるので、その下の反射層７の色が観察できる。更に、誘電体多層膜が設けられていない回折構造非形成領域５３は、反射層７の色が観察できる。
【００５０】
このように、回折構造形成領域４と誘電体多層膜６１や誘電体多層膜６２とを接しないように設ける事で、互いの光学効果を混合せずに観察可能で、且つ、より偽造防止効果の高い構造となる。
【００５１】
図１３は、本発明による偽造防止媒体をステッカー形状とした断面図である。図１３に於いて、ステッカー形状の偽造防止媒体断面１４は、図２の偽造防止媒体１１に於ける反射層７の下に接着層８を設けた構成である。接着層８を設ける事で、真贋判定の必要な物品へ、本発明の偽造防止媒体をステッカーとして取り付けることが可能となる。
【００５２】
図１４は本発明による偽造防止媒体を転写箔形状とした断面図である。図１４に於いて、転写箔形状の偽造防止媒体１５は、図２の偽造防止媒体１１に於ける支持体２と回折構造形成層３の間に剥離保護層９を設け、更に、反射層７の下に接着層８を設けた構成である。剥離保護層９と接着層８を設ける事で、真贋判定の必要な物品へ、本発明の偽造防止媒体を転写箔として取り付けることが可能になる。尚、この転写箔を物品へ転写する際、支持体２は転写時の熱や圧力等により剥がれ、支持体２より下の層が物品へ接着する。
【００５３】
以下、各層について詳細に説明する。
【００５４】
（支持体）  
支持体２としては厚みが安定しており、且つ耐熱性の高いポリエチレンテレフタレート樹脂フィルムを用いるのが一般的であるが、これに限るものではない。その他の材料としては、ポリエチレンナフタレート樹脂フィルム、ポリイミド樹脂フィルム等が耐熱性の高いフィルムとして知られており、同様の目的で使用する事が可能である。また、他のフィルム、例えば、ポリエチレン、ポリプロピレン、耐熱塩化ビニル等の材料でも、塗液の塗工条件や乾燥条件によっては使用可能である。また、他の層への影響が無い限りは、支持体２に対し、帯電防止処理やマット加工、エンボス処理等の加工をしても良い。  
【００５５】
（回折構造形成層）
回折構造形成層３は、光回折による光学的効果を発現する層である。レリーフ型の回折構造を形成する場合には、その主となる材料は熱可塑性樹脂、熱硬化性樹脂、紫外線或いは電子線硬化性樹脂のいずれであっても良いが、作製した回折構造による光学効果を目視で観察する場合は、可視光波長に対する透明性が高い材料を用いるのが望ましい。
【００５６】
回折構造形成層３に使用可能な材料は、例えば、アクリル系樹脂、エポキシ系樹脂、セルロース系樹脂、ビニル系樹脂等の熱可塑性樹脂や、反応性水酸基を有するアクリルポリオールやポリエステルポリオール等にポリイソシアネートを架橋剤として添加、架橋した
ウレタン樹脂や、メラミン系樹脂、フェノール系樹脂等の熱硬化樹脂、エポキシ（メタ）アクリル、ウレタン（メタ）アクリレート等の紫外線或いは電子線硬化樹脂を、単独もしくはこれらを複合して使用できる。また、前記以外の樹脂であっても、ＯＶＤ画像を形成可能であれば適宜使用できる。
【００５７】
（誘電体多層膜）
誘電体多層膜層６１、６２は、二種類以上の屈折率の異なる誘電体材料を、式１や式２を満たすような膜厚で、複数層積層したものである
使用可能な材料は、例えば、酸化マグネシウム（波長５５０ｎｍでの屈折率ｎ＝１．７）、二酸化ケイ素（ｎ＝１．５）、フッ化マグネシウム（ｎ＝１．４）、フッ化カルシウム（ｎ＝１．３〜１．４）、フッ化セリウム（ｎ＝１．６）、フッ化アルミニウム（ｎ＝１．３）、酸化アルミニウム（ｎ＝１．６）、二酸化チタン（ｎ＝２．５）、二酸化ジルコニウム（ｎ＝２．０）、硫化亜鉛（ｎ＝２．３）、酸化亜鉛（ｎ＝２．１）、酸化インジウム（ｎ＝２．０）、二酸化セリウム（ｎ＝２．２）、酸化タンタル（ｎ＝２．１）等が挙げられる。
【００５８】
多層膜の合計膜厚は、１μｍ以下が望ましい。１μｍを越えると柔軟性に乏しくなり、クラック等で多層膜構造が破壊される可能性がある。また、誘電体多層膜を作製する際には、例えば、フッ化マグネシウムと硫化亜鉛の組み合わせ等、各層の層間密着が十分である材料の組み合わせである事が望ましい。
【００５９】
誘電体多層膜に於ける各層の膜厚は、多層膜光学干渉を生じさせるという目的上、誤差精度が数ｎｍ以内である事が望ましく、この程度の精度で膜厚の制御が可能であれば、いかなる成膜方法も用いる事が可能である。中でも薄膜の作製には乾式法が優れており、これには通常の真空蒸着法、スパッタリング等の物理的気相析出法やＣＶＤ法のような化学的気相析出法を用いる事ができる。
【００６０】
（反射層）
反射層７は回折構造形成領域４や誘電体多層膜６１や６２の光学効果を高める為、これらを構成する材料とは屈折率の異なる材料からなる。用いる材料としては、例えば、光学反射率の高いＡｌ、Ｓｎ、Ｃｒ、Ｎｉ、Ｃｕ、Ａｕ等の金属材料等が挙げられる。膜厚は、各材料の反射率や用途によって異なるが、概ね０．１〜１００ｎｍで形成される。
【００６１】
この反射層７は全面に設けられていても良いが、例えば文字や絵柄等のパターンで形成されても良い、この場合、意匠性を向上すると共に加工を複雑にし、より高い偽造防止効果を付与する事ができる。この場合、パターン状の反射層７は、少なくとも、回折構造形成領域４と、回折構造非形成領域５１や５２との両方の領域に設けられている事が望ましい。また、可能ならば、誘電体多層膜層６１や６２が設けられていない回折構造非形成領域５３も含むように設けると、より効果の高い偽造防止媒体となる。
【００６２】
反射層７をパターン状に設ける手法としては、溶解性の樹脂をパターン状に形成した後に金属薄膜を設け、溶解性樹脂とその部分の金属薄膜層を洗浄して除去する方法や、金属薄膜層に耐酸或いは耐アルカリ性樹脂を用いてパターン状に印刷した後、金属薄膜を酸やアルカリでエッチングする方法、或いは光を露光する事によって、溶解する或いは溶解し難くなる樹脂材料を塗布し、所望のパターン状のマスク越しに露光した後、不要部分を洗浄或いはエッチングで除去する方法等が挙げられる。以上は一例であり、これらに限定されるものではなく、公知の部分的に金属薄膜を形成する技術であれば適宜利用可能である。
【００６３】
（接着層）
接着層８は、本発明の偽造防止媒体を任意物品へ貼り付け可能とする為に設けられる。接着層８を設ける方法としては、グラビア印刷法やスクリーン印刷法、オフセット印刷法等の公知の手法が適宜用いられる。
【００６４】
（剥離保護層）
剥離保護層９は、本発明による偽造防止媒体を転写箔とした場合に、ホットスタンプ等によって支持体２から剥がれて物品側に接着する層であり、支持体２から剥離した後は回折構造形成層３を覆い最表面に露出する事から、機械的損傷や携帯時の擦り等の外的要因による損傷、生活物質（酒、水等）に対する耐性を備え、回折構造形成層３を保護する役目を果たしている。これらの性能及び耐性を有していれば、剥離保護層９の材料として、従来から公知の熱可塑性樹脂、熱硬化性樹脂、紫外線或いは電子線硬化性樹脂のいずれの材料も使用する事ができる。その例として、アクリル系樹脂、セルロース系樹脂、ポリエーテル系樹脂、ポリイミド樹脂、ポリカーボネート樹脂、ポリアミドイミド樹脂等の熱可塑性樹脂やウレタン系硬化樹脂や、メラミン硬化樹脂、エポキシ硬化樹脂等の熱硬化樹脂、エポキシ（メタ）アクリル、ウレタン（メタ）クリレート等の紫外線或いは電子線硬化樹脂が挙げられるが、本発明ではこれらに限定されるものではない。
【００６５】
また、転写条件等により支持体２と剥離保護層９の剥離が困難である場合には、支持体２と剥離保護層９の間に別途従来既知の剥離層を設けても良く、剥離が軽すぎる場合には同様に従来既知の易接着処理を行って剥離を調整しても良い。更に、剥離保護層９には、耐摩擦性を付与する目的で、既知の滑剤を適宜選択して添加する事が可能である。
【実施例】
【００６６】
本発明を、具体的な実施例と比較例を挙げて詳細に説明する。
【００６７】
＜実施例＞
厚さ２５μｍの透明なポリエチレンテレフタレートフィルムからなる支持体２の片面に、以下の構成からなる偽造防止媒体ステッカーを形成した。
【００６８】
まず回折構造形成層３として、下記の配合比からなる組成物をグラビア印刷法によって、塗布厚１μｍ、乾燥温度１１０℃で塗布し、その一部の領域に、回折構造レリーフパターンをロールエンボス加工で形成した。ここで、回折構造形成領域４による回折光は、偽造防止媒体平面に垂直な方向を角度０°、平行な方向を角度９０°とした場合に於いて、０°〜４５°から観察した場合にのみ、回折光によるパターンが観察できるように設計した。
【００６９】
（回折構造形成層）
塩化ビニル−酢酸ビニル共重合体とウレタン樹脂の混合物  ２５部
メチルエチルケトン                                    ７０部
トルエン                                              ３０部
【００７０】
次に、回折構造形成層３の、回折構造レリーフパターンが形成されていない領域全面に、真空蒸着法を用いて式１を満たす誘電体多層膜６１を設けた。誘電体多層膜６１は、入射光角度４５°に於いて、可視光と不可視光（赤外光）の境界波長７６０ｎｍの光学干渉が起こるように設けた。このように設ける事で、入射光角度が４５°より小さい場合は不可視光（赤外光）、入射光角度が４５°より大きい場合は可視光（赤色）の光学干渉が起こる。図１に、入射光と反射光の様子及び作製した誘電体多層膜を構成する材料と屈折率、膜厚を示す。
【００７１】
（計算式）
（ＳｉＯ２層）
式５にμ＝μＳ＝１．５、λ＝７６０（ｎｍ）、ｉ＝４５°、ｍ＝１を代入して、ｄＳ＝２８７（ｎｍ）を得た。これは、式１にμ＝μＳ＝１．５、ｍ＝１を代入したときの条件、２５３（ｎｍ）＜ｄＳ＜３４０（ｎｍ）を満足する。
【００７２】
（ＴｉＯ２層）
式５にμ＝μＴ＝２．５、λ＝７６０（ｎｍ）、ｉ＝４５°、ｍ＝１を代入して、ｄＴ＝１６５（ｎｍ）を得た。これは、式１にμ＝μＴ＝２．５、ｍ＝１を代入したときの条件、１５２（ｎｍ）＜ｄＳ＜１６５（ｎｍ）を満足する。
【００７３】
更に、反射層７として、厚み５０ｎｍのＡｌ層を、真空蒸着法を用いて、回折構造形成領域４と、誘電体多層膜層６１が設けられた回折構造形成非領域５１の両方に設けた。
【００７４】
更に接着層８として、下記の配合比からなる組成物をグラビア法によって、塗布厚１０μｍ、乾燥温度１１０℃で塗布して形成し、ステッカー形状の偽造防止媒体とした。
【００７５】
（接着層）
アクリル樹脂                                          ２０部  
塩化ビニル酢酸ビニル共重合樹脂                          ５部  
トルエン                                              ５０部  
メチルエチルケトン                                    ５０部
【００７６】
このステッカー形状の偽造防止媒体を、真贋判定が必要なカードに貼り付け、偽造防止媒体付きカードとした。
【００７７】
＜比較例（誘電体多層膜層を有しない構成）＞
厚さ２５μｍの透明なポリエチレンテレフタレートフィルムからなる支持体の片面に、以下の構成からなる偽造防止媒体ステッカーを形成した。
【００７８】
まず回折構造形成層として、下記の配合比からなる組成物をグラビア印刷法によって、塗布厚１μｍ、乾燥温度１１０℃で塗布し、その一部の領域に、回折構造レリーフパターンをロールエンボス加工で形成した。ここで、回折構造形成領域４による回折光は、偽造防止媒体平面に垂直な方向を角度０°、平行な方向を角度９０°とした場合に於いて、０°〜４５°から観察した場合にのみ、回折光によるパターンが観察できるように設計した。
【００７９】
（回折構造形成層）
塩化ビニル−酢酸ビニル共重合体とウレタン樹脂の混合物    ２５部
メチルエチルケトン                                      ７０部
トルエン                                                ３０部
【００８０】
更に、反射層として、厚み５０ｎｍのＡｌ層を、真空蒸着法を用いて、回折構造形成領域と、回折構造非形成領域の両方に設けた。
【００８１】
更に接着層として、下記の配合比からなる組成物をグラビア法によって、塗布厚１０μｍ、乾燥温度１１０℃で塗布して形成し、ステッカー形状の偽造防止媒体とした。
【００８２】
（接着層）
アクリル樹脂                                          ２０部  
塩化ビニル酢酸ビニル共重合樹脂                          ５部  
トルエン                                              ５０部  
メチルエチルケトン                                    ５０部
【００８３】
このステッカー形状の偽造防止媒体を、真贋判定が必要なカードに貼り付け、偽造防止媒体付きカードとした。
【００８４】
作製した実施例と比較例の偽造防止媒体付きカードの、偽造防止媒体部分へ白色光を照射した時の反射光を観察した。実施例では、偽造防止媒体平面に垂直な方向を角度０°、平行な方向を角度９０°とした場合に於いて、０°〜４５°から観察した場合は比較例と同様であったのに対し、回折光によるレリーフパターンが見えない角度４５°〜９０°へ傾けて観察した場合、比較例とは異なり、実施例では回折構造レリーフパターンが形成されていない領域が赤色にカラーチェンジするのが観察できた。
【００８５】
以上、本発明によれば、回折構造と、これとは異なるカラーチェンジ効果を持つ構造を組み合わせた偽造防止媒体に於いて、互いの光学効果が混合せず、真贋判定が容易で、従来より効果の高い偽造防止媒体が作製可能である。
【符号の説明】
【００８６】
１１、１２，１３…偽造防止媒体
１４…ステッカー形状の偽造防止媒体
１５…転写箔形状の偽造防止媒体
２…支持体
３…回折構造形成層
４…回折構造形成領域
４１…光学効果の現れた回折構造形成領域
５１…誘電体多層膜層６１が設けられた回折構造非形成領域
５２…誘電体多層膜層６２が設けられた回折構造非形成領域
５１１…誘電体多層膜層６１の色彩が現れた回折構造非形成領域
５１２…誘電体多層膜層６１が透明に見える回折構造非形成領域
５２１…誘電体多層膜層６２の色彩が現れた回折構造非形成領域
５２２…誘電体多層膜層６２が透明に見える回折構造非形成領域
５３…誘電体多層膜層が設けられていない回折構造非形成領域
６１…式１を満たす誘電体多層膜層
６１１…式１が示す光学干渉波長範囲
６２…式２を満たす誘電体多層膜層
６２１…式２が示す光学干渉波長範囲
７…反射層
８…接着層
９…剥離保護層
【図１】
2010175812.tif 000003
【図８】
2010175812.tif 000004
【図９】
2010175812.tif 000005
【図２】
2010175812.tif 000006
【図３】
2010175812.tif 000007
【図４】
2010175812.tif 000008
【図５】
2010175812.tif 000009
【図６】
2010175812.tif 000010
【図７】
2010175812.tif 000011
【図１０】
2010175812.tif 000012
【図１１】
2010175812.tif 000013
【図１２】
2010175812.tif 000014
【図１３】
2010175812.tif 000015
【図１４】
2010175812.tif 000016